(57)【要約】【課題】  高度な温度管理を要することなく製造可能であり、ロールに巻き取ったフィルムを巻き出して使用する場合にも、フィルムにシワやタルミが発生せず、かつフィルムの幅方向の厚みが均一なフィルムロールを提供する。【解決手段】  フィルムを巻き芯コアに巻き取ってなるフィルムロールであって、フィルムロールを幅方向に１４等分したときの各部位におけるロール円周長Ｄ１〜Ｄ１４が、下記式（１）を満たし、かつ１４等分したフィルムロールの幅方向に一直線上に測定した各部位のフィルム厚みＴ１〜Ｔ１４における最大の厚みの差（Ｔｍ）は、該Ｔ１〜該Ｔ１４の平均値（Ｔａ）の１．２％以下であることを特徴とするフィルムロールとする。【選択図】図１
2016044035.tif 000002
【特許請求の範囲】
【請求項１】
フィルムを巻き芯コアに巻き取ってなるフィルムロールであって、
前記フィルムロールを幅方向に１４等分したときの各部位におけるロール円周長Ｄ１〜Ｄ１４が、下記式（１）を満たし、
かつ前記１４等分した前記フィルムロールの幅方向に一直線上に測定した前記各部位のフィルム厚みＴ１〜Ｔ１４における最大の厚みの差（Ｔｍ）は、該Ｔ１〜Ｔ１４の平均値（Ｔａ）の１．２％以下であることを特徴とするフィルムロール。
（Ｄ６＋Ｄ７＋Ｄ８＋Ｄ９）／４−（Ｄ１＋Ｄ２＋Ｄ３＋Ｄ１２＋Ｄ１３＋Ｄ１４）／６＞０・・・（１）
【請求項２】
さらに、下記式（２）を満たすことを特徴とする請求項１に記載のフィルムロール。
（Ｄ５＋Ｄ１０）−（Ｄ４＋Ｄ１１）＞０・・・（２）
【請求項３】
前記Ｔ１と前記Ｔ１４との差（Ｔ１−１４）は、前記平均値（Ｔａ）の０．５％以下であることを特徴とする、請求項１又は２に記載のフィルムロール。
【請求項４】
前記フィルムの引張弾性率は、１５００ＭＰａ以下であることを特徴とする請求項１〜３のいずれか１項に記載のフィルムロール。
【発明の詳細な説明】
【技術分野】
【０００１】
本発明は、工業用の粘着フィルム（テープ）、看板、自動車等へ意匠性を付与するために貼り付けされるステッカー、ラベル及びマーキングフィルム等の装飾用粘着フィルム（テープ）、化粧シート等に好適に用いられる樹脂製フィルムを巻き取ったフィルムロールに関する。
【背景技術】
【０００２】
従来から、工業用の粘着フィルム（テープ）、看板、自動車等へ意匠性を付与するために貼り付けされるステッカー、ラベル及びマーキングフィルム等の装飾用粘着フィルム（テープ）、化粧シート等には、着色性、加工性、耐傷付き性、耐候性等が優れるポリ塩化ビニル樹脂製のフィルムが多用されており、近年、ポリオレフィン系樹脂製のフィルムを用いることも増えている。
【０００３】
これらのフィルムは、加工性や運搬上の利便性からロール状に巻き取られて保管・運用される。しかし、柔軟なフィルムのためロール状に巻き取るときにシワが入りやすく、また長尺巻にすることでフィルムロールの表面にシワやタルミなどの不具合がより顕著に発生することがある。
また、生産後にロール状態で放置しておくとフィルムの巻しまりなどで基材の変形が発生する問題があった。
【０００４】
これらの問題を解決するため、たとえば特許第３３６８５１０号公報（特許文献１）には、カレンダー成形法にて製造する塩化ビニル系樹脂フィルムの巻き取り時のフィルム温度を２４〜２５℃とし、この塩化ビニル系樹脂フィルムの巻取り時のフィルム温度より５〜１０℃高い温度で６〜２４時間保管する方法が提案されている。
また、特許第３４９４０１３号公報（特許文献２）には、フィルムロールの両端部の円周長の平均値より中央部の円周長が大きく、かつフィルム両端部の厚みが中央部の厚みより小さくする方法が提案されている。
【０００５】
しかし、特許文献１の方法では、フィルムを生産する時の温度管理が厳しく、同じ条件で生産するためには、大きな設備投資と温度調節のための多大な電力費用がかかる。また、巻取り時のフィルム温度より５〜１０℃高い温度で長い時間、養生する必要があるため、フィルムロールを管理する設備や温度管理のための電力費等が更に必要となる。
【０００６】
また、特許文献２では、フィルムの両端部の厚みを小さくし、中央部の厚みを大きくする必要があるため、巻出したフィルムを使用するときに、幅方向の厚みが不均一であり、精度が要求される用途においては、フィルムのうち製品として使用できない部分が多くなり、歩留まりが悪くなる。更には、フィルムの幅方向で均一な厚さが要求される用途に至っては、使用することができないという問題がある。
【先行技術文献】
【特許文献】
【０００７】
【特許文献１】特許第３３６８５１０号公報
【特許文献２】特許第３４９４０１３号公報
【発明の概要】
【発明が解決しようとする課題】
【０００８】
本発明は、前記の課題を鑑みてなされたもので、高度な温度管理を要することなく製造可能であり、ロールに巻き取ったフィルムを巻き出して使用する場合にも、フィルムにシワやタルミが発生せず、かつフィルムの幅方向の厚みが均一なフィルムロールを提供することを目的とする。
【課題を解決するための手段】
【０００９】
すなわち、本発明の要旨は以下の通りである。
【００１０】
本発明は、フィルムを巻き芯コアに巻き取ってなるフィルムロールであって、フィルムロールを幅方向に１４等分したときの各部位におけるロール円周長Ｄ１〜Ｄ１４が、下記式（１）を満たし、かつ１４等分したフィルムロールの幅方向に一直線上に測定した各部位のフィルム厚みＴ１〜Ｔ１４における最大の厚みの差（Ｔｍ）は、該Ｔ１〜該Ｔ１４の平均値（Ｔａ）の１．２％以下であることを特徴とする。
（Ｄ６＋Ｄ７＋Ｄ８＋Ｄ９）／４−（Ｄ１＋Ｄ２＋Ｄ３＋Ｄ１２＋Ｄ１３＋Ｄ１４）／６＞０・・・（１）
【００１１】
本発明のフィルムロールは、さらに、下記式（２）を満たすことが好ましい。
（Ｄ５＋Ｄ１０）−（Ｄ４＋Ｄ１１）＞０・・・（２）
【００１２】
本発明において、Ｔ１とＴ１４との差（Ｔ１−１４）は、上記平均値（Ｔａ）の０．５％以下であることが好ましい。
【００１３】
本発明において、フィルムの引張弾性率は、１５００ＭＰａ以下であることが好ましい。
【発明の効果】
【００１４】
本発明によれば、高度な温度管理を要することなく製造可能であり、ロールに巻き取ったフィルムを巻き出して使用する場合にも、フィルムにシワやタルミが発生せず、かつフィルムの幅方向の厚みが均一なフィルムロールを提供することができる。
【図面の簡単な説明】
【００１５】
【図１】フィルムロール１０におけるロール円周長Ｄ１〜Ｄ１４の測定位置を説明する図である。
【図２】フィルムロール１０におけるフィルム厚みＴ１〜Ｔ１４の測定位置を説明する図である。
【図３】実施例１〜３におけるフィルム厚みＴ１〜Ｔ１４の測定結果を示す図である。
【図４】比較例１〜３におけるフィルム厚みＴ１〜Ｔ１４の測定結果を示す図である。
【図５】実施例におけるカレンダー成形の様子を示す図である。
【発明を実施するための形態】
【００１６】
以下、本発明のフィルムロールについて詳細を説明する。但し、本発明の範囲は以下に説明する実施形態に限定されるものではない。
【００１７】
図１に、フィルムロール１０におけるロール円周長Ｄ１〜Ｄ１４の測定位置を説明する図を示す。フィルムロール１０はフィルム１を巻き芯コア２に巻き取ったものであり、幅方向に１４等分された部位［１］〜［１４］を有する。図１に表れているように、ロール円周長Ｄ１〜Ｄ１４は、各部位［１］〜［１４］の略中央位置において測定した円周長である。
【００１８】
本発明のフィルムロールにおいては、フィルムロールの幅方向に１４等分して測定した各部位のロール円周長Ｄ１〜Ｄ１４が、下記式（１）を満たすことが重要である。
（Ｄ６＋Ｄ７＋Ｄ８＋Ｄ９）／４−（Ｄ１＋Ｄ２＋Ｄ３＋Ｄ１２＋Ｄ１３＋Ｄ１４）／６＞０・・・（１）
ロール円周長Ｄ１〜Ｄ１４が上記式（１）を満たすように、フィルムロールの形状を設定することで、フィルムを巻き出して使用する場合にも、シワやタルミ等が発生せず、該フィルムを２次加工したりする場合にも品質の良い加工が可能となる。
【００１９】
図２に、フィルムロール１０におけるフィルム厚みＴ１〜Ｔ１４の測定位置を説明する図を示す。図２は、フィルムロール１０の斜視図であり、フィルムロール１０からフィルム１が一部展開されている様子を示す図である。図２に表れているように、フィルム厚みＴ１〜Ｔ１４は、フィルムロール１０の幅方向に一直線（直線Ｌ）上に測定した、各部位［１］〜［１４］の略中央位置におけるフィルムの厚みである。
【００２０】
本発明のフィルムロールにおいては、１４等分したフィルムロールの幅方向に一直線上に測定した厚みにおいて、各部位のフィルム厚みＴ１〜Ｔ１４における最大の厚みの差（Ｔｍ）は、該Ｔ１〜該Ｔ１４の平均値（Ｔａ）の１．２％以下であることが重要であり、１．１％以下であることが好ましく、１．０％以下であることがより好ましい。
フィルム厚みＴ１〜Ｔ１４における、最大の厚みの差（Ｔｍ）を、該Ｔ１〜該Ｔ１４の平均値（Ｔａ）の１．２％以下とすることにより、フィルムロールの状態においてシワやタルミの発生を抑制することができる。また、フィルムの幅方向に安定した厚みを有するフィルムとすることができ、品質に安定したフィルムとすることができる。特に、高い精度が要求される用途においては、巻き出したフィルムを使用する場合も、歩留まりを向上することができ、より安定した加工性能を有するフィルムとすることができる。
なお、フィルム厚みＴ１〜Ｔ１４における最大の厚みの差（Ｔｍ）とは、フィルムロールの幅方向に一直線上に測定したＴ１からＴ１４のうち、最大の厚みの値から最少の厚みの値を差し引いたものをいう。
【００２１】
本発明のフィルムロールにおいては、さらに、下記式（２）を満たすことが好ましい。フィルムロールの形状において下記式（２）を満たす形状とすることによって、フィルムロールの巻取り幅に影響されることなく、フィルムを巻き出して使用する場合にシワやタルミ等が発生せず、該フィルムを２次加工したりする場合にも品質の良い加工が可能となる。
（Ｄ５＋Ｄ１０）−（Ｄ４＋Ｄ１１）＞０・・・（２）
【００２２】
本発明のフィルムロールにおいては、フィルム厚みＴ１とＴ１４との差（Ｔ１−１４）は、フィルム厚み平均値（Ｔａ）の０．５％以下であることが好ましく、０．４％以下であることがより好ましく、０．３％以下であることが更に好ましい。該Ｔ１と該Ｔ１４との差を上記とすることで、ロール成形時または、ロールからフィルムを巻き出した時のフィルムのシワが入りにくくなり、タルミの発生をより抑制することができる。
なお、Ｔ１とＴ１４との差（Ｔ１−１４）とは、Ｔ１及びＴ１４のうち大きい方の値から小さい方の値を差し引いたものをいう。
【００２３】
本発明のフィルムロールに使用するフィルムの引張弾性率は、１５００ＭＰａ以下であることが好ましく、１０００ＭＰａ以下であることがより好ましく、８００ＭＰａ以下であることが更に好ましい。フィルムの引張弾性率を１５００ＭＰａ以下とすることで、フィルムのハンドリング性は良好となる。また、引張弾性率の下限値は特に限定することはないが、１００ＭＰａ以上とすることでフィルムにコシがなくなりハンドリング性が劣ることを抑制することができる。
【００２４】
また、本発明のフィルムロールに使用するフィルムの表面は、微細な凹凸模様（シボ模様）をつけることができる。該フィルムのシボ模様は、フィルムの片面にのみつけることもでき、またフィルムの両面につけることもできる。
【００２５】
前記フィルムの表面のシボ模様は、表面粗さＲｚ１０〜７５μｍであることが好ましく、１０〜５０μｍであることがより好ましく、１０〜３０μｍであることが更に好ましい。フィルム表面の表面粗さＲｚを１０μｍ以上とすることで、フィルムを巻き取る際、フィルムの搬送性が良好となりシワ等が入ることを抑制することができる。また７５μｍ以下とすることで、フィルムの外観が良好となる。
なお、本発明でいう「表面粗さ」とは、ＪＩＳ  Ｂ  ０６０１（２００１）にて定義されるものをいう。
【００２６】
前記フィルムの厚みは、０．０３〜０．６ｍｍであることが好ましく、０．０４〜０．５ｍｍであることがより好ましく、０．０５〜０．２ｍｍであることが更に好ましい。フィルムの厚みを０．０３ｍｍ以上とすることでフィルムを巻取る際にシワを生じにくくすることができる。また、０．６ｍｍ以下とすることで外観が劣ることを抑制することができる。
【００２７】
本発明のフィルムロールのフィルムの成形方法は、特に限定されることは無く公知の成形方法を使用することができる。例えば、カレンダー成形法、溶融押出成形法（Ｔダイ法、インフレーション法を含む）、溶液流延伸法等の従来から知られている方法を使用することができる。
【００２８】
カレンダー成形法により本発明のフィルムロールのフィルムを成形する場合、カレンダーロールの最下流側に配置されるボトムロールとボトムロール手前のロール（例えば、カレンダーロールが４つのロールを有する場合には、４番ロールと３番ロール）との左右のギャップを調整することによりフィルムの厚さを調整することができる。得られるフィルムの全体の厚さが略均一となるように、ボトムロールとボトムロール手前のロールとの左右のギャップを適宜調整することにより、均一な厚さのフィルムを得ることができる。左右のギャップの調整は、例えば、ロールの左右端付近に設置したロール間隙を調整する装置によりロールの左側、右側の隙間をそれぞれ調整することにより行うことができる。これにより、成形されるフィルムを巻き芯コアに巻き取って得られるフィルムロールにおいて、フィルム厚さＴ１〜Ｔ１４における厚みの差の最大値（Ｔｍ）を、Ｔ１〜Ｔ１４の平均値（Ｔａ）の１．２％以下にし易く、また、Ｔ１とＴ１４との差（Ｔ１−１４）を、フィルム厚みＴ１〜Ｔ１４の平均値（Ｔａ）の０．５％以下にし易くなる。
【００２９】
また、カレンダー成形法により本発明のフィルムロールのフィルムを成形する場合、上記ボトムロールとボトムロール手前のロールとの間の圧力（プレロード圧力）は、６〜１２ＭＰａであることが好ましく、７〜１２ＭＰａであることがより好ましく、９〜１２ＭＰａであることが更に好ましい。プレロード圧力が６ＭＰａ以上であることにより、成形されるフィルムを巻き芯コアに巻き取って得られるフィルムロールにおいて、フィルム厚さＴ１〜Ｔ１４における厚みの差の最大値（Ｔｍ）を、Ｔ１〜Ｔ１４の平均値（Ｔａ）の１．２％以下にし易く、また、Ｔ１とＴ１４との差（Ｔ１−１４）を、フィルム厚みＴ１〜Ｔ１４の平均値（Ｔａ）の０．５％以下にし易くなる。また、プレロード圧力が１２ＭＰａ以下であることにより、成形されるフィルムを巻き芯コアに巻き取って得られるフィルムロールにおいて、本発明の式（２）の条件を満たす形状とし易く、また、フィルム厚さＴ１〜Ｔ１４における厚みの差の最大値（Ｔｍ）をＴ１〜Ｔ１４の平均値（Ｔａ）の１．２％以下にし易くなる。
【００３０】
＜フィルムの巻取り方法＞
本発明のフィルムロールの巻取り方法は、フィルムを巻き取った状態で、本発明に規定する形状となれば特に限定することは無いが、巻取り条件について説明する。
【００３１】
本発明に使用する巻き芯コアは、特に限定することは無く市販の巻き芯コアを適宜選定して使用することができる。たとえば、紙製、ＦＲＰ製、樹脂製、金属製の巻き芯コアを使用することができる。
【００３２】
また、巻き芯コアの外径も市販のものを使用することができる。たとえば３インチ、４インチ、６インチなどの外径の巻き芯コアを使用することができる。巻き芯コアの外径はフィルムの幅方向に均一な外径の巻き芯コアを使用することができる。
【００３３】
本発明のフィルムロールにおいて、フィルムを巻取る際のタッチロールの圧力（以降、タッチ圧力という場合もある。）は、５００Ｎ以下が好ましく、４００Ｎ以下がより好ましい。タッチ圧力を５００Ｎ以下とすることで、後に説明する巻取り張力とのバランスが良くなり、巻き取るフィルムの層間に適度な空気を含ますことができる。
【００３４】
また、本発明のフィルムロールにおいて、フィルムを巻取る際の巻取り張力は、２００Ｎ以下であることが好ましく、１００Ｎ以下であることがより好ましい。巻取り張力を２００Ｎ以下とすることで、前述するタッチ圧力とのバランスが良くなり、巻き取るフィルムの層間に適度な空気を含ますことができ、さらにフィルムロールの両端側においては、フィルムの層間にある空気を抜けにくい状態とすることができ、本発明の式（１）の条件を満たす形状とすることができる。
【００３５】
本発明のフィルムロールは、フィルムの巻き取り時及び巻き取り後の保管時において、高度な温度管理を行うことを要さない。例えば、フィルムの巻き取り及び巻き取り後の保管は、１０℃〜３５℃の条件下で行うことが可能である。従って、細かい温度管理を行う必要がなく電力費用を抑えることが可能となる。
【００３６】
＜フィルムの材料＞
本発明のフィルムロールの使用するフィルムの材質は、特に限定することはなく公知の熱可塑性樹脂を使用することができる。たとえば、ポリ塩化ビニル、ポリエチレンテレフタレート、ポリアミド、ポリエチレン、ポリプロピレン、ポリカーボネート、ポリエチレンナフタレート、エチレン・酢酸ビニル共重合体、アイオノマー、アクリル酸エステル、メタアクリル酸エステル等を使用することができる。中でも、ポリ塩化ビニル系樹脂、ポリオレフィン系樹脂を好ましく使用することができ、とりわけ、ポリ塩化ビニル系樹脂を好ましく使用することができる。
【００３７】
＜ポリ塩化ビニル系樹脂＞
本発明に使用できるポリ塩化ビニル系樹脂は、塩化ビニルの単独重合体または塩化ビニルとこれに共重合可能なコモノマーとの重合体及びこれらの重合体の混合物のことをいう。塩化ビニル系樹脂は、懸濁重合法、塊状重合法、微細懸濁重合法または乳化重合法等の公知の製造方法のうち、いずれの方法に製造されたものであってもよい。コモノマーとしては、例えば、酢酸ビニル、プロピオン酸ビニル、ラウリン酸ビニル等のビニルエステル類、メチルアクリレート、エチルアクリレート、ブチルアクリレート等のアクリル酸エステル類、メチルメタクリレート、エチルメタクリレート等のメタクリル酸エステル類、ジブチルマレエート、ジエチルマレエート等のマレイン酸エステル類、ジブチルフマレート、ジエチルフマレート等のフマール酸エステル類、ビニルメチルエーテル、ビニルブチルエーテル、ビニルオクチルエーテル等のビニルエーテル類、アクリロニトリル、メタクリロニトリル等のシアン化ビニル類、エチレン、プロピレン、スチレン等のα−オレフィン類、塩化ビニリデン、臭化ビニル等の塩化ビニル以外のハロゲン化ビニル類またはハロゲン化ビニリデン類、ジアリルフタレート、エチレングリコールジメタクリレート等の多官能性単量体があげられる。勿論、コモノマーは、上述のものに限定されるものではない。コモノマーは、塩化ビニル系樹脂の構成成分中３０重量％以下、好ましくは２０重量％以下の範囲にするのがよい。
【００３８】
上記ポリ塩化ビニル系樹脂としては、平均重合度が７００〜２５００の範囲であることが好ましく、８００〜１３００であることがより好ましい。また、異なる平均重合度のものを２種以上混合して用いてもよい。混合方法としては、フィルム製膜加工時に２種類以上の樹脂を混合する方法が一般的であるが、ポリ塩化ビニル系樹脂の重合時に重合条件をコントロールすることによって、見掛け上２種類以上の平均重合度の異なるポリ塩化ビニル系樹脂が混合されたことになる方法であってもよい。
【００３９】
本発明に使用できるポリ塩化ビニル系樹脂組成物には、必要に応じて、成型用の合成樹脂に通常配合される公知の樹脂添加剤、例えば可塑剤、耐候助剤、熱安定剤、安定化助剤、滑剤、難燃剤、帯電防止剤、防菌防黴剤及び着色剤等の各種添加剤を配合することができる。
【００４０】
（可塑剤）
本発明に使用できる可塑剤は、ポリ塩化ビニル系樹脂１００重量部に対して、１５〜１００質量部配合することが好ましく、２０〜４０質量部であることがより好ましい。用途に応じてこの範囲から適宜適当な量を選定すれば、優れた柔軟性と機械的性質を付与させることができる。
【００４１】
使用しうる可塑剤としては、ポリ塩化ビニル系樹脂に通常使用されるものなら特に限定されるものではなく、例えば、ジーｎ−オクチルフタレート、ジ−２−エチルヘキシルフタレート、ジベンジルフタレート、ジイソデシルフタレート等のフタル酸誘導体；ジオクチルフタレート等のイソフタル酸誘導体；ジ−ｎ−ブチルアジペート、ジオクチルアジペート等のアジピン酸誘導体；ジ−ｎ−ブチルマレート等のマレイン酸誘導体；トリ−ｎ−ブチルシトレート等のクエン酸誘導体；モノブチルイタコネート等のイタコン酸誘導体；ブチルオレエート等のオレイン酸誘導体；グリセリンモノリシノレート等のリシノール酸誘導体；トリオクチルトリメリテート（ＴＯＴＭ）、トリデシルトリメリテート等のトリメリット酸エステル系可塑剤；トリクレジルホスフェート（ＴＣＰ）、トリフェニルホスフェート、トリキシリルホスフェート、トリオクチルホスフェート、オクチルジフェニルホスフェート、クレジルジフェニルホスフェート、トリブトキシエチルホスフェート、トリクロロエチルホスフェート、トリス（２−クロロプロピル）ホスフェート、トリス（２，３−ジクロロプロピル）ホスフェート等のリン酸エステル系可塑剤、ポリエステル系高分子可塑剤、エポキシ化大豆油、エポキシ化亜麻仁油、液体エポキシ樹脂等のエポキシ系可塑剤等があげられ、これらを単独または二種以上を組み合わせて使用することができる。その他、エポキシ化大油、エポキシ樹脂系可塑剤等があげられる。
また、樹脂フィルムに柔軟性を付与するために、上述の可塑剤に限られるものでなく、例えば熱可塑性ポリウレタン樹脂、ポリ酢酸ビニル等を使用することもできる。
【００４２】
（耐候助剤）
また、本発明に使用できるポリ塩化ビニル系樹脂には、有機リン酸エステル又は有機リン酸金属塩が配合されることが好ましい。有機リン酸エステルとしては、トリイソプロピルフェニルホスフェート、イソデシルジフェニルホスフェート、トリス（イソプロピルフェニル）ホスフェート、トリブチルホスフェート、トリエチルホスフェート、トリオクチルホスフェート、トリブトキシエチルホスフェート、トリフェニルホスフェート、オクチルジフェニルホスフェート、トリキシレニルホスフェート等があるが中でもトリクレジルホスフェート、およびトリキシレニルホスフェートが特に好ましい。上記の有機リン酸エステルは、単独さらに複合物にしても使用できる。例えば、有機リン酸エステルと有機亜リン酸エステルの複合物があげられ、有機リン酸エステルには、ジフェニルホスフェートのようなホスホネート系化合物も含まれる。
【００４３】
有機リン酸金属塩としては、一般式（Ｉ）又は（ＩＩ）で示されるものがあげられる。
【００４４】
【化１】
2016044035.tif 000003
【００４５】
【化２】
2016044035.tif 000004
（式中、Ｍは、亜鉛、カルシウム、バリウム、マグネシウム、コバルト又は、ストロンチウムを意味する。また、Ｒ２〜Ｒ６は各々、アルキル、アリーリ、アリールアルキル、アルキルアリール又はエーテル結合を有するアルキル基を意味する。）
【００４６】
Ｒ２〜Ｒ６で表されるアルキル基の例としては、メチル、エチル、プロピル、イソプロピル、ブチル、イソブチル、ｓ−ブチル、ｔ−ブチル、アミン、ネオペンチル、イソアミル、ヘキシル、イソヘキシル、ヘプチル、オクチル、イソオクチル、２−エチルヘキシル、デシル、イソデシル、ラウリル、トリデシル、Ｃ１２〜Ｃ１３混合アルキル、ステアリル、シクロペンチル、シクロヘキシル、シクロオクチル、シクロドデシル、４−メチルシクロヘキシル基等をあげることができる。
アリール基の例としては、フェニル、ナフチル基等をあげることができる。アリールアルキル基の例としては、ベンジル、β−フェニルエチル、α−フェニルプロピル、β−フェニルプロピル基等をあげることができる。アリールアルキル基の例としては、ベンジル、β−フェニルエチル、α−フェニルプロピル、β−フェニルプロピル基等をあげることができる。アルキルアリール基の例としては、トリル、キシリル、エチルフェニル、ブチルフェニル、ｔ−ブチルフェニル、オクチルフェニル、イソオクチルフェニル、ｔ−オクチルフェニル、ノニルフェニル、２，４−ジ−ｔ−ブチルフェニル基等があげられる。
エーテル結合を有するアルキル基としては、フルフリル、テトラヒドロフルフリル、５−メチルフルフリルおよびα−メチルフルフリル基、又は、メチル−、エチル−、イソプロピル−、ブチル−、イソブチル−、ヘキシル−、シクロヘキシル−、フェニルセロソルブ残基；メチル−、エチル−、イソプロピル−、ブチル−、イソブチルカルビトール残基；トリエチレングリコールモノメチルエーテル、−モノエチルエーテル、−モノブチルエーテル残基；グリセリン１、２−ジメチルエーテル、−モノエチルエーテル、−モノブチルエーテル残基；グリセリン１、２−ジメチルエーテル、−１，３−ジエチルエーテル、−１−エチル−２−プロピルエーテル残基；ノニルフェノキシポリエトキシエチル、ラウロキシポリエトキシエチル残基等があげられる。
また、Ｍで表される金属は、亜鉛、カルシウムおよびバリウムが特に好ましい。これら有機リン酸エステル又は有機リン酸金属塩は、１種又は２種以上配合することができる。
【００４７】
有機リン酸エステル又は有機リン酸金属塩の配合量は、ポリ塩化ビニル系樹脂１００質量部に対して０．１〜１５質量部の範囲であることが好ましく、０．２〜１０質量部であることがより好ましく、０．２〜８質量部であることが更に好ましい。配合量が０．１質量部以上とすることで、ポリ塩化ビニル系樹脂フィルムの耐候性は向上することができる。また、１５質量部以下とすることでフィルムが変色したりフィルムの透明性が劣ってしまうことを抑制することができる。
【００４８】
（安定剤）
熱安定剤としては、例えば、ステアリン酸バリウム、ステアリン酸亜鉛、ステアリン酸カルシウム等の金属石鹸、ジブチル錫ジラウレート、ジブチル錫マレート、有機錫メルカプチド等の錫系安定剤、三塩基性硫酸鉛、二塩基性フタル酸鉛等の鉛系安定剤、トリフェニルホスファイト、ジオクチルフェニルフォスファイト等のキレータ、ヒンダードフェノール等のフェノール誘導体、ジベンゾイルメタン、メトキシベンゾイル・ベンゾイルメタン等のβ−ジケトン化合物、ハイドロタルサイト化合物などがあげられる。
ハイドロタルサイト化合物は次の一般式（ＩＩＩ）で表される、マグネシウムとアルミニウムまたは亜鉛、マグネシウム及びアルミニウムからなる複塩化合物であり、結晶水を除去したものであってもよい。
【００４９】
【化３】
2016044035.tif 000005
【００５０】
これらの熱安定剤は単独または二種以上を組み合わせて使用することができる。熱安定剤は、ポリ塩化ビニル系樹脂１００質量部に対して０．０１〜５質量部であることが好ましく、０．１〜５質量部であることがより好ましい。配合部数を０．０１質量部以上とすることにより、加工時の耐熱性を付与することができる。また、５質量部以下とすることで、加工時の耐熱性を付与しつつ、フィルム表面の噴き出しが起こることを抑制することができる。
【００５１】
この他に熱安定剤として、可塑剤としての効果もあるエポキシ化大豆油、エポキシ化亜麻仁油、液体エポキシ樹脂等のエポキシ系可塑剤も使用することができる。エポキシ系可塑剤は、ポリ塩化ビニル系樹脂１００質量部に対して、０．０１〜１０質量部配合することが好ましく、０．１〜５質量部とすることがより好ましく配合することができる。
【００５２】
また、滑剤としては、例えば、脂肪酸系滑剤、脂肪酸アミド系滑剤、エステル系滑剤、ポリエチレンワックス、流動パラフィン等各種の滑剤があげられる。滑剤は、ポリ塩化ビニル系樹脂１００質量部に対して０．０１〜３質量部配合することが好ましく、０．０５〜１質量部であることがより好ましく配合することができる。
【００５３】
また、季節変化等の温度変化による硬さの変化を少なくするため、ポリ塩化ビニル系樹脂に、アクリル系共重合体を添加することもできる。
アクリル系共重合体としては、メタクリル酸メチル２０〜６０質量％、アクリル酸エステル１０〜６０質量％及びスチレン系単量体１〜２０質量％を構成成分として含有する共重合体を用いることができる。
ポリ塩化ビニル系樹脂１００重量部に対して、アクリル系共重合体を１０〜２００質量部配合することが好ましい。アクリル系共重合体の配合量を上記とすることで、温度変化による成形品の硬さの変化の抑制効果が得られ、また成形品の延びやフィルムの印刷等の加工時に、フィルムが破断することを抑制することができる。
【００５４】
ポリ塩化ビニル系樹脂に各種添加剤等を配合するには、各々必要量秤量し、リボンブレンダー、スーパーミキサー、バンバリーミキサーその他従来から知られる配合機、混合機を使用すればよい。
【００５５】
＜ポリオレフィン系樹脂＞
本発明に使用できるポリオレフィン系樹脂は、ポリエチレン系樹脂、ポリプロピレン系樹脂及びこれらの混合物等が挙げられる。
【００５６】
ポリエチレン系樹脂としては、エチレンの単独重合体、エチレンを主成分とするエチレンと共重合可能な他の単量体との共重合体（低密度ポリエチレン（ＬＤＰＥ）、高圧法低密度ポリエチレン、線状低密度ポリエチレン（ＬＬＤＰＥ）、高密度ポリエチレン（ＨＤＰＥ）、メタロセン系触媒を用いて重合して得られたエチレン−α−オレフィン共重合体（メタロセン系ポリエチレン）等）及びこれらの混合物等が例示できる。
【００５７】
ポリプロピレン系樹脂としては、プロピレンの単独重合体（ホモポリプロピレン）、プロピレンの共重合体、リアクター型のポリプロピレン系熱可塑性エラストマー及びこれらの混合物等が例示できる。
【００５８】
前記プロピレンの共重合体としては、プロピレンとエチレンまたは他のα−オレフィンとのランダム共重合体（ランダムポリプロピレン）、またはブロック共重合体（ブロックポリプロピレン）、ゴム成分を含むブロック共重合体あるいはグラフト共重合体等が挙げられる。前記プロピレンと共重合可能な他のα−オレフィンとしては、炭素原子数が４〜１２のものが好ましく、例えば、１−ブテン、１−ペンテン、１−ヘキセン、１−ヘプテン、１−オクテン、４−メチル−１−ペンテン、１−デセン等が挙げられ、その１種または２種以上の混合物が用いられる。通常、α−オレフィンの混合割合はプロピレンに対して１〜１０質量％程度である。
【００５９】
リアクター型のポリプロピレン系熱可塑性エラストマーとしては、結晶融解熱（ΔＨ）が１００ｇ／Ｊ以下である低結晶性プロピレン単独重合体（（株）プライムポリマー社製（商品名＝プライムＴＰＯ））や、多段重合法により製造されたポリプロピレン系熱可塑性エラストマー（サンアロマー（株）社製（商品名＝キャタロイ）、三菱化学（株）社製（商品名＝ゼラス））等が挙げられる。
【００６０】
また、多段重合法とは、重合が１回で終了するのではなく、２段階以上の多段重合を行うことにより、複数の種類のポリマーを連続して製造することができる重合法を意味し、機械的な手法を用いて異種類のポリマーからなる混合樹脂を得るところの、所謂、通常のポリマーブレンド法とは全く異なる手法である。当該方法により、分子レベルでのブレンドタイプの共重合樹脂を生成することが可能である。このような重合法を採用すれば、例えばポリプロピレンに対して、第２成分を約８０〜９５質量％まで含有させることが可能となり、可塑化ポリ塩化ビニル樹脂と同等の物性を持たせることが可能となる。
【００６１】
多段重合法によって得られるポリプロピレン系熱可塑性エラストマーは、反応器中で（ｉ）ハードセグメントと、（ｉｉ）ソフトセグメントとが２段階以上で多段重合されてなる共重合体である。
（ｉ）ハードセグメントとしては、プロピレン単独重合体ブロックや、あるいはプロピレンとα−オレフィンとの共重合体ブロック、例えば、プロピレン／エチレン、プロピレン／１−ブテン、プロピレン／エチレン／１−ブテン等の２元又は３元共重合体ブロックが挙げられる。また、（ｉｉ）ソフトセグメントとしては、エチレン単独重合体ブロックや、あるいはエチレンとα−オレフィンとの共重合体ブロック、例えば、エチレン／プロピレン、エチレン／１−ブテン、エチレン／プロピレン／１−ブテン等の２元又は３元共重合体ブロックが挙げられる。このような特定の重合法により共重合されたポリオレフィン系樹脂は、例えば特開平４−２２４８０９号公報に開示されているが、実際の市販品として、サンアロマー社製（商品名＝キャタロイ）、三菱化学（株）製（商品名＝ゼラス）等が挙げられる。
【００６２】
また、ポリエチレン系樹脂及び／またはポリプロピレン系樹脂に他の合成樹脂を混合することもできる。混合する他の樹脂として、例えばイソプレンゴム、ブタジエンゴム、ブチルゴム、プロピレン−ブタジエンゴム、アクリロニトリル−ブタジエンゴム及びアクリロニトリル−イソプレンゴム等のジエン系ゴム（エラストマー）、エチレン−プロピレン共重合ゴム、エチレン−プロピレン非共役ジエンゴム、エチレン−ブタジエン共重合ゴム等の上記リアクター型のポリプロピレン系熱可塑性エラストマー以外のポリオレフィン系熱可塑性エラストマー、スチレン−ブタジエン共重合ゴム（ＳＢＲ）やスチレン−ブタジエンブロック共重合体等のスチレン−ブタジエン系熱可塑性エラストマー及びスチレン−イソプレン共重合ゴム等のスチレン系熱可塑性エラストマー（これらの水素添加物を含む）が挙げられる。
これらエラストマー成分等他の合成樹脂は、ポリエチレン系樹脂及び／またはポリプロピレン系樹脂１００〜４０質量部に対し０〜６０質量部配合することができる。
【００６３】
本発明のフィルムは単層でもよく、２層以上の層を有する多層であってもよく、たとえば内層、中間層及び外層を有する３層、またはそれ以上の多層とすることもできる。フィルムが多層である場合、内層の引張り弾性率（Ｅ１）と、内層を除いた層の引張り弾性率（Ｅ２）とが、Ｅ１≧Ｅ２の関係を有する層（これは、３以上の層からなるフィルムから内層のみを取り出すことを想定した場合、内層のみから構成されるフィルムの引張り弾性率（Ｅ１）と、内層を除いた層から構成されるフィルムの引張り弾性率（Ｅ２）とが、Ｅ１≧Ｅ２の関係にあることを意味する）であることが好ましい。なお、本発明でいう「引張り弾性率」とはＪＩＳ  Ｋ  ７１２７に従って得られたものをいう。
また、フィルムが少なくとも内層、中間層及び外層を有する多層である場合、中間層の厚さが該フィルム全体の厚さの５０％以上であるものが好ましい。
本発明のフィルムは、内層と中間層の間及び外層と中間層の間に、少なくとも１つの別の層を有していてもよい。この場合、該別の層は、ポリオレフィン系樹脂を含有していてもよいが、それ以外の樹脂、例えば、内層（及び／又は外層）と中間層との接着性を高めるような樹脂、を含有していてもよい。
【００６４】
＜その他の添加剤＞
本発明のフィルムに使用できる熱可塑性樹脂には、耐候性を向上させる目的で、紫外線吸収剤や光安定剤などを添加することが好ましい。
紫外線吸収剤としては、熱可塑性樹脂に通常配合されるものであれば何れでもよく、例えばベンゾトリアゾール系、ベンゾフェノン系、サリチル酸エステル系、ハイドロキノン系、シアノアクリレート系等各種の紫外線吸収剤があげられ、ベンゾトリアゾール系紫外線吸収剤、ベンゾフェノン系紫外線吸収剤が好ましい。
【００６５】
具体的には、以下のようなものがあげられる。
ベンゾフェノン系紫外線吸収剤；２−ヒドロキシー４ーメトキシベンゾフェノン、２，４−ジヒドロキシベンゾフェノン、２−ヒドロキシ−４−ｎ−オクトキシベンゾフェノン、２−ヒドロキシ−４−メトキシ−２’−カルボキシベンゾフェノン、２，２’−ジヒドロキシ−４，４’−ジメトキシベンゾフェノン、２−ヒドロキシ−４−ベンゾイルオキシベンゾフェノン、２，２’−ジヒドロキシ−４−メトキシベンゾフェノン、２−ヒドロキシ−４−メトキシ−５−スルホンベンゾフェノン、２，２’，４，４’−テトラヒドロキシベンゾフェノン、２，２’−ジヒドロキシ−４，４’−ジメトキシベンゾフェノン、２−ヒドロキシ−５−クロルベンゾフェノン、ビス−（２−メトキシ−４−ヒドロキシ−５−ベンゾイルフェニル）メタン。
ベンゾトリアゾール系紫外線吸収剤；２−（２’−ヒドロキシフェニル）ベンゾトリアゾール、２−（２’−ヒドロキシ−５’−メチルフェニル）ベンゾトリアゾール、２−（２’−ヒドロキシ−５’−メチルフェニル）−５−カルボン酸ブチルエステルベンゾトリアゾール、２−（２’−ヒドロキシ−５’−メチルフェニル）−５，６−ジクロベンゾトリアゾール、２−（２’−ヒドロキシ−５’−メチルフェニル）−５−エチルスルホンベンゾトリアゾール、２−（２’−ヒドロキシ−５’−ｔ−ブチルフェニル）−５−クロロベンゾトリアゾール、２−（２’−ヒドロキシ−５’−ｔ−ブチルフェニル）ベンゾトリアゾール、２−（２’−ヒドロキシ−５’−アミノフェニル）ベンゾトリアゾール、２−（２’−ヒドロキシ−３’，５’−ジメチルフェニル）ベンゾトリアゾール、２−（２’−ヒドロキシ−３’，５’−ジメチルフェニル）−５−メトキシベンゾトリアゾール、２−（２’−メチル−４’−ヒドロキシフェニル）ベンゾトリアゾール、２−（２’−ステアリルオキシ−３’，５’−ジメチルフェニル）−５−メチルベンゾトリアゾール、２−（２’−ヒドロキシ−５−カルボン酸フェニル）ベンゾトリアゾールエチルエステル、２−（２’−ヒドロキシ−３’，５’−ジ−ｔ−ブチルフェニル）−５−クロロベンゾトリアゾール、２−（２’−ヒドロキシ−３’−メチル−５’−ｔ−ブチルフェニル）−５−クロロベンゾトリアゾール、２−（２’−ヒドロキシ−３’−ｔ−ブチル−５’−メチルフェニル）−５−クロロベンゾトリアゾール、２−（２’−ヒドロキシ−５’−メトキシフェニル）ベンゾトリアゾール、２−（２’−ヒドロキシ−３’，５’−ジ−ｔ−ブチルフェニル）−５−クロロベンゾトリアゾール、２−（２’−ヒドロキシ−５’−シクロヘキシルフェニル）ベンゾトリアゾール、２−（２’−ヒドロキシ−４’，５’−ジメチルフェニル）−５−カルボン酸ベンゾトリアゾール、ベンゾトリアゾールブチルエステル、２−（２’−ヒドロキシ−４’，５’−ジクロルフェニル）ベンゾトリアゾール、２−（２’−ヒドロキシ−３’，５’−ジメチルフェニル）−５−エチルスルホベンゾトリアゾール、２−（２’−ヒドロキシ−４’オクトキシフェニル）ベンゾトリアゾール、２−（２’−ヒドロキシ−５’−メトキシフェニル）−５−メチルベンゾトリアゾール、２−（２’−ヒドロキシ−５’−メチルフェニル）−５−カルボン酸エステルベンゾトリアゾール、２−（２’−アセトキシ−メチルフェニル）ベンゾトリアゾール。
【００６６】
上記紫外線吸収剤の配合量は、熱可塑性樹脂１００質量部に対し、０．０２〜８質量部の範囲があることが好ましく、０．１〜３質量部とすることがより好ましい。０．０２質量部以上とすることで、本発明のフィルムに耐候性を付与することができる。また、８質量部以下とすることで、フィルム使用時に他の添加剤とともにフィルム表面に噴き出したりすることを抑制することができる。
【００６７】
光安定剤としては、一般式（ＩＶ）で表される構造単位を一分子中に１個以上含有するヒンダードアミン系化合物が適当である。
【００６８】
【化４】
2016044035.tif 000006
（式中、Ｒ７〜Ｒ１０は炭素数１〜４のアルキル基、Ｒ１１は水素または炭素数１〜４のアルキル基を示す。）具体的には例えば一般式（Ｖ）で表されるヒンダードアミン系化合物が代表的なものである。
【００６９】
【化５】
2016044035.tif 000007
（式中、Ｒはリン又は、１〜４価のカルボン酸から誘導されるモノ〜テトラアシル基、ｍは１〜４の整数を各々示す。）上記一般式（ＩＶ）に含まれるものとしては具体的には例えば特公昭６３−５１４５８号公報に例示されている、４−シクロヘキシノイルオキシ−２，２，６，６−テトラメチルピペリジン、４−ベンゾイルオキシ−２，２，６，６−テトラメチルピペリジン、４−（ｏ−クロロベンゾイルオキシ）−２，２，６，６−テトラメチルピペリジン等があげられる。
【００７０】
ヒンダードアミン系化合物の好ましい配合量は、熱可塑性樹脂１００質量部に対して、０．２〜１．０質量部の範囲である。上記の配合量とすることで、フィルムに耐候性を付与することができ、フィルム表面の噴き出しが起こることを抑制することができる。
【００７１】
また、難燃剤としては、例えば、三酸化アンチモン、ほう酸亜鉛、メタほう酸バリウム、水酸化アルミニウム、水酸化マグネシウム、水酸化ジルコニウム、アルミン酸カルシウム、赤燐、錫酸亜鉛、ヒドロキシ錫酸亜鉛、モリブデン酸塩、ポリリン酸アンモニウム塩等があげられる。難燃剤は、熱可塑性樹脂１００質量部に対して０．１〜３０質量部配合することができる。
【００７２】
帯電防止剤としては、例えば、ポリオキシエチレンアルキルアミン、ポリグリコールエーテル、ｐ−スチレンスルホン酸ナトリウム等があげられる。帯電防止剤は、熱可塑性樹脂１００質量部に対して０．０１〜２質量部配合することが好ましく、０．０５〜１質量部とすることがより好ましく配合することができる。
【００７３】
防菌防黴剤としては、例えば、フェノールエーテル系、リン酸カルシウム−銀系、第４級アンモニウム塩、ピリジン系、ベンゾイミダゾール系、ハロアルキルチオ系、トリアジン系、ヨウ素系防菌防黴剤があげられる。防菌防黴剤は、熱可塑性樹脂１００質量部に対して０．０５〜２質量部配合することが好ましく、０．１〜１．５質量部とすることがより好ましく部配合することができる。
【００７４】
着色剤としては、例えばフタロシアニンブルー、フタロシアニングリーン、ハンザイエロー、アリザリンレーキ、酸化チタン、亜鉛華、パーマネントレッド、キナクリドン、カーボンブラック等をあげることができる。これらの着色剤は単独または二種以上を組み合わせて使用することができる。
【００７５】
また、本発明のフィルムには、その他必要に応じて、着色剤、充填材、スリップ剤（滑剤）、アンチブロッキング剤等をその目的・性能を損なわない範囲内で添加することができる。
【００７６】
以下、実施例により本発明を具体的に説明するが、本発明はこれらに限定されるものではない。
【実施例】
【００７７】
＜フィルム厚み測定＞
フィルムロールを幅方向に１４等分し、フィルムロールの幅方向に略同一線上に位置する箇所において、１４等分した各々のサンプルの幅方向の中心部付近の厚みを測定する。測定は、横河電気社製ＷＥＢＦＲＥＸＩＩを用い、ベータ線により厚みを測定した。なお、Ｔａ、Ｔｍ、Ｔ１−１４は下記の方法で算出した。フィルム厚みＴ１〜Ｔ１４の実測値を、実施例１〜３については図３に、比較例１〜３については図４に示す。なお、図３、４において、横軸の１〜１４は、１４等分されたフィルムロールの各部位（図１、２における［１］〜［１４］）を示し、縦軸は厚み（μｍ）を示す。また、各々の測定された数値を使用し、算出した結果を表１に示す。
Ｔａ＝Ｔ１〜Ｔ１４の平均厚み
Ｔｍ＝Ｔ１〜Ｔ１４における、最大厚みと最小厚みの差
Ｔ１−１４＝Ｔ１とＴ１４との厚みの差
【００７８】
＜フィルムロール円周長測定＞
フィルムロールを幅方向に１４等分し、１４等分した各々のサンプルの幅方向の中心部付近の円周長をメジャーを用いて測定した。各々の測定された数値を、式（１）、（２）に代入し、式（１）、（２）の条件（不等号）を満たす場合を「○」、満たさない場合を「×」として、結果を表１に示す。
【００７９】
＜引張弾性率＞
株式会社  島津製作所製  オートグラフＡＧＳ−Ｘを用い、ＪＩＳ  Ｋ  ７１２７に従い、１号ダンベル型試験片を使用し、引張り速度５０ｍｍ／ｍｉｎの条件で測定した。評価は、ｎ＝５のサンプルの平均値を値とした。得られた結果を表１に示す。
【００８０】
＜表面粗さ（Ｒｚ）測定＞
キーエンス社製レーザ顕微鏡ＶＫ−Ｘ１００を使用し、表面観察画像を撮影し、得られた画像を解析して測定した。得られた結果を表１に示す。
【００８１】
＜フィルムロールシワ＞
得られたフィルムロールのロール表面の状態を目視にて、シワの有り、無しを判断した。評価は以下の基準で実施し、その結果を表１に示す。
○：シワ無し
△：わずかにシワ有り
×：シワ有り
【００８２】
＜フィルムタルミ＞
得られたフィルムロールからフィルムを巻出し、巻出したフィルム先端側を２インチの紙芯に巻きつけ、フィルムロールと紙芯の間を２ｍとして間のフィルムに発生するタルミを観察し判断した。評価は以下の基準で実施し、その結果を表１に示す。
○：タルミ無し
△：わずかにタルミ有り
×：タルミ有り
【００８３】
＜使用した材料＞
・熱可塑性樹脂：ポリ塩化ビニル系樹脂（大洋塩ビ社製「大洋ＰＶＣ  ＴＨ」）（重合度：１０００）
・可塑剤：ポリエステル系可塑剤（ジェイ・プラス社製「Ｄ６４５」）
・安定剤：Ｍｇ−Ｚｎ系安定剤（ＡＤＥＫＡ社製「アデカスタブ  ＳＰ−２００５」）
【００８４】
＜フィルムロールの作製＞
ポリ塩化ビニル系樹脂を１００質量部、ポリエステル系可塑剤を２８質量部、Ｍｇ−Ｚｎ系安定剤を３質量部の割合で、ブレンダーを使用して混合し、バンバリーで溶融させ、カレンダー成形にてフィルムを成形した。カレンダー成形の様子を図５に示す。
カレンダーの成形条件は、カレンダーボトムロールギャップを０．８ｍｍに調整し、タッチ圧力３５０Ｎ、巻取テンション９０Ｎの巻取り条件にて、設計厚み９０μｍのフィルムを紙製の巻き芯コアに巻き取り、フィルムロールを作製した。
【００８５】
実施例１〜３、比較例１〜３で作製したフィルムロールについて、ロール円周長、フィルム厚み、フィルムの表面の表面粗さ（Ｒｚ）の条件は表１、図３、図４に示す。
【００８６】
＜実施例１〜３＞
３番ロールと４番ロールの左右のギャップを、本発明のフィルム厚みの規定を満たすように調整し、３番ロールと４番ロール間の圧力（プレロード圧力）を６〜１１ＭＰａに調整し、実施例１〜３のフィルムロールを作製した。
【００８７】
＜比較例１＞
プレロード圧力を５ＭＰａとした以外は、実施例１〜３と同様の条件でフィルムロールを作製した。
【００８８】
＜比較例２＞
３番ロールと４番ロールの左右のギャップの内、ロールの片側のギャップのみをフィルムの寸法規格の範囲内で変更した以外は実施例１〜３と同様の条件でフィルムロールを作製した。
【００８９】
＜比較例３＞
プレロード圧力を１３ＭＰａとした以外は、実施例１〜３と同様の条件でフィルムロールを作製した。
【００９０】
【表１】
2016044035.tif 000008
【００９１】
＜評価結果＞
表１、図３、図４より、実施例１、２、３は、フィルムロールの外周長の形状、フィルムの厚みが良好であり、得られたフィルムロールのシワが無く、またフィルムロールからフィルムを巻出した際においても、フィルムにタルミが無く良好なフィルムの保管を可能とするフィルムロールであることが確認された。
一方、比較例１、２は、フィルムロールの外周長の形状は式（１）、式（２）を満たすものの、フィルム厚みの条件であるＴｍ／ＴａおよびＴ１−１４／Ｔａを満たさないため、フィルムロールにシワが発生し、また巻出したフィルムにタルミが発生した、また、比較例３はフィルムロールの外周長の形状である式（２）も満たさず、フィルムロールにシワが発生し、巻出したフィルムにもタルミが発生し、明らかに劣ることが確認された。
【符号の説明】
【００９２】
１    フィルム
２    巻き芯コア
１０  フィルムロール
【図１】
2016044035.tif 000009
【図２】
2016044035.tif 000010
【図３】
2016044035.tif 000011
【図４】
2016044035.tif 000012
【図５】
2016044035.tif 000013